(57)【要約】【課題】  固体高分子形燃料電池、直接液体形燃料電池、直接メタノール形燃料電池、に有用なプロトン伝導性とメタノール遮断性を両立した高分子電解質膜、並びに、それを得るための高分子組成物および高分子フィルムを提供する。【解決手段】  下記（Ａ）及び（Ｂ）の構成成分からなる高分子組成物、およびそれからなる高分子フィルムとする。（Ａ）ポリフェニレンサルファイド、ポリフェニレンエーテルおよび変性ポリフェニレンエーテルからなる群から選択される少なくとも１種の高分子化合物（Ｂ）リン片状チタン酸  さらに上記高分子化合物に加えてプロトン伝導性基を有する高分子電解質膜とする。【選択図】    なし【特許請求の範囲】
【請求項１】
固体高分子形燃料電池、直接液体形燃料電池、直接メタノール形燃料電池、に用いる高分子電解質膜の材料であって、
（Ａ）ポリフェニレンサルファイド、ポリフェニレンエーテルおよび変性ポリフェニレンエーテルからなる群から選択される少なくとも１種の高分子化合物、
および、
（Ｂ）リン片状チタン酸、
の構成からなる高分子組成物。
【請求項２】
前記リン片状チタン酸が、層状チタン酸塩を酸または温水で処理し、ついで層間膨潤作用を有する有機塩基性化合物を層間挿入して得られるナノシート化層状チタン酸であることを特徴とする請求項１記載の高分子組成物。
【請求項３】
前記層状チタン酸塩が、一般式ＡXＭY□ZＴｉ[2-(Y+Z)]Ｏ4（式中、ＡおよびＭは互いに異なる１〜３価の金属を示し、□はＴｉの欠陥部位を示す。Ｘは０＜Ｘ＜１．０を満たす正の実数であり、ＹおよびＺは０＜Ｙ＋Ｚ＜１を満たす０または正の実数である）で表されることを特徴とする請求項１又は２に記載の高分子組成物。
【請求項４】
前記層状チタン酸塩が、Ｋ0.5〜0.8Ｌｉ0.27Ｔｉ1.73Ｏ3.85〜4で表される請求項１又は２に記載の高分子組成物。
【請求項５】
固体高分子形燃料電池、直接液体形燃料電池、直接メタノール形燃料電池、に用いる高分子電解質膜の材料であって、前記請求項１〜４のいずれかに記載の高分子組成物からなる高分子フィルム。
【請求項６】
固体高分子形燃料電池、直接液体形燃料電池、直接メタノール形燃料電池、に用いる高分子電解質膜であって、前記請求項１〜４のいずれかに記載の高分子組成物に加えて、プロトン伝導性基を有することを特徴とする高分子電解質膜。
【発明の詳細な説明】
【技術分野】
【０００１】
本発明は、高分子組成物およびそれからなる高分子フィルム並びに高分子電解質膜に関する。
【背景技術】
【０００２】
高分子電解質膜は、固体高分子形燃料電池、湿度センサー、ガスサンサー、エレクトクロミック表示素子などの電気化学素子の主要な構成材料である。これら電気化学素子のなかでも、固体高分子形燃料電池は、将来の新エネルギー技術の柱として期待されている。プロトン伝導性を有する高分子電解質膜を使用する固体高分子形燃料電池（ＰＥＦＣ）は、低温における作動、小型軽量化が可能などの特徴から、自動車などの移動体、家庭用コージェネレーションシステム、および民生用小型携帯機器などへの適用が検討されている。とくに、メタノールを燃料とする直接メタノール形燃料電池（ＤＭＦＣ）は、単純な構造と燃料供給やメンテナンスの容易さ、さらには高エネルギー密度などの特徴を有し、リチウムイオン二次電池代替として、携帯電話やノート型パソコンなどの小型携帯機器への応用が期待されている。
【０００３】
実用的な安定性を有する高分子電解質膜として、ナフィオン（Ｎａｆｉｏｎ）（登録商標）に代表されるパーフルオロカーボンスルホン酸膜が開発され、ＰＥＦＣをはじめとする多くの電気化学素子への応用が提案されている。パーフルオロカーボンスルホン酸膜は、高いプロトン伝導度を有し、耐酸性、耐酸化性などの化学的安定性に優れている。しかし、製造が困難で、非常に高価であるという欠点がある。さらに、小型携帯機器用燃料電池の燃料として有望視されているメタノールなどの水素含有液体などの透過（クロスオーバーともいう）が大きく、いわゆる化学ショート反応が起こる。これにより、カソード電位が低下するだけでなく、燃料効率の低下が起こり、セル特性低下の主要因となっている。従って、このようなパーフルオロカーボンスルホン酸膜を直接液体形燃料電池や直接メタノール形燃料電池の高分子電解質膜として用いるには課題が多い。
【０００４】
このような背景から、製造が容易で、より安価な高分子電解質膜として、芳香族系高分子化合物のスルホン化物などが種々提案されている。しかし、高いプロトン伝導度が要求されるＰＥＦＣの高分子電解質膜として使用するには、プロトン伝導度が不充分である。また、それを改善するために、スルホン酸基などのプロトン伝導性置換基の導入量を増やすと、機械的特性の低下（強度低下、伸び低下）や、水溶性になったり、膜の吸水率が上昇して著しく膨潤するなどハンドリング性が著しく損なわれる。また、小型携帯機器用燃料電池の燃料として有望なメタノールに対しても、これと同様の傾向を示し、その使用が制限される恐れがある。
【０００５】
例えば、特許文献１には、スルホン化ポリフェニレンサルファイドなどのスルホン化芳香族系高分子からなる高分子電解質膜の製造方法が開示されている。この高分子電解質膜の製造方法においては、スルホン化剤としてクロロスルホン酸、溶媒としてジクロロメタンを使用することが記載されているが、高いプロトン伝導度を得るためにスルホン酸基などのプロトン伝導性置換基の導入量を増やすと、メタノールの透過が大きくなることが容易に想定される。このように、直接メタノール形燃料電池の高分子電解質膜には、プロトン伝導度を低下させずにメタノール透過を抑制することが要求されているが、プロトン伝導度とメタノール遮断性がトレードオフの関係にあり、これらの特性を両立させることは難しい。
【０００６】
また、特許文献２には層状／網状ケイ酸塩が含有するプロトン伝導性複合体が記載されている。しかし、ケイ酸塩ではメタノール遮断性等の効果が充分でない場合があり、前述したのと同様に、プロトン伝導度とメタノール遮断性の特性を両立させることは難しいという問題点があった。
【０００７】
【特許文献１】国際公開第０２／０６２８９６号パンフレット
【特許文献２】特表２００３−５０１５１６号公報
【発明の開示】
【発明が解決しようとする課題】
【０００８】
本発明の目的は、上記問題を鑑みてなされたものであり、固体高分子形燃料電池、直接液体形燃料電池、直接メタノール形燃料電池に有用な高分子組成物、高分子フィルム、および、高分子電解質膜を提供することである。
【課題を解決するための手段】
【０００９】
本発明の高分子組成物は、固体高分子形燃料電池、直接液体形燃料電池、直接メタノール形燃料電池、に用いる高分子電解質膜の材料であって、
（Ａ）ポリフェニレンサルファイド、ポリフェニレンエーテルおよび変性ポリフェニレンエーテルからなる群から選択される少なくとも１種の高分子化合物、
および、
（Ｂ）リン片状チタン酸、の構成からなることが、化学的安定性、並びに、水素およびメタノールなどの燃料遮断性や酸化剤の遮断性、に優れる材料が得られ好ましい。
【００１０】
前記リン片状チタン酸は、層状チタン酸塩を酸または温水で処理して層状チタン酸とし、ついで層間膨潤作用を有する有機塩基性化合物を層間挿入して得られるナノシート化層状チタン酸であることが、ポリフェニレンサルファイド、ポリフェニレンエーテルおよび変性ポリフェニレンエーテルからなる群から選択される少なくとも１種の高分子化合物に対する分散性が良好となること、燃料遮断性および酸化剤遮断性に優れることから好ましい。
【００１１】
前記層状チタン酸塩は、一般式ＡXＭY□ZＴｉ[2-(Y+Z)]Ｏ4（式中、ＡおよびＭは互いに異なる１〜３価の金属を示し、□はＴｉの欠陥部位を示す。Ｘは０＜Ｘ＜１．０を満たす正の実数であり、ＹおよびＺは０＜Ｙ＋Ｚ＜１を満たす０または正の実数である）で表されるものが好ましい。
【００１２】
さらに、前記層状チタン酸塩は、Ｋ0.5〜0.8Ｌｉ0.27Ｔｉ1.73Ｏ3.85〜4で表されることが、工業的入手の容易さや有機塩基性化合物の層間挿入のし易さから好ましい。
【００１３】
また、本発明の高分子フィルムは、固体高分子形燃料電池、直接液体形燃料電池、直接メタノール形燃料電池、に用いる高分子電解質膜の材料であって、前述した高分子組成物からなることが、化学的安定性、並びに、水素およびメタノールなどの燃料遮断性や酸化剤の遮断性、に優れる材料となり好ましい。
【００１４】
また、本発明の高分子電解質膜は、固体高分子形燃料電池、直接液体形燃料電池、直接メタノール形燃料電池、に用いる高分子電解質膜であって、前述した高分子組成物に加えて、プロトン伝導性基を有することが、化学的安定性、並びに、水素およびメタノールなどの燃料遮断性や酸化剤の遮断性、に加えて、優れたプロトン伝導性が発現可能となり好ましい。
【発明の効果】
【００１５】
本発明によれば、高いプロトン伝導性と優れたメタノール遮断性を両立することが可能な高分子電解質膜、並びに、それを得るための高分子組成物および高分子フィルムを提供できる。
【発明を実施するための最良の形態】
【００１６】
本発明に係る高分子組成物について具体的に説明する。本発明の高分子化合物は、固体高分子形燃料電池、直接液体形燃料電池、直接メタノール形燃料電池、に用いる高分子電解質膜の材料であって、
（Ａ）ポリフェニレンサルファイド、ポリフェニレンエーテルおよび変性ポリフェニレンエーテルからなる群から選択される少なくとも１種の高分子化合物、
および、
（Ｂ）リン片状チタン酸、
の構成からなるものが好ましい。
【００１７】
ここで、ポリフェニレンサルファイド、ポリフェニレンエーテルおよび変性ポリフェニレンエーテルは、単独、あるいは、それらの誘導体、あるいは、２種以上の共重合体、あるいは、必要に応じて２種以上を混合したものを使用しても良い。これらの高分子化合物は、リン片状チタン酸塩の分散性、高分子電解質膜を得る際に調製する高分子フィルムの機械的特性やハンドリング性などの諸物性、プロトン伝導性を付与するために導入するスルホン酸基などのプロトン伝導性置換基の導入のし易さ、高分子電解質膜としてのプロトン伝導性や水素やメタノールなどの含水素液体の遮断性、などが優れるため好ましい。中でもポリフェニレンサルファイドは、得られる高分子電解質膜の耐加水分解性や耐酸化性に代表される化学的安定性などが優れるため、より好ましい。
【００１８】
本発明で使用するリン片状チタン酸は、層状チタン酸塩を酸または温水で処理して層状チタン酸とし、ついで層間膨潤作用を有する有機塩基性化合物を層間挿入して得られるナノシート化層状チタン酸であることが、前記高分子化合物に分散しやすくなり好ましい。
層状チタン酸塩は、例えば、国際公開第９９／１１５７４号公報に開示の方法に従い、炭酸カリウムと炭酸リチウムと二酸化チタンをＫ／Ｌｉ／Ｔｉ＝３／１／６．５（モル比）で混合して摩砕し、８００℃で焼成することによりＫ0.8Ｌ0.27Ｔｉ1.73Ｏ4が得られる。
【００１９】
さらには、特許第３０６２４９７号公報に開示の方法に従い、アルカリ金属またはアルカリ金属のハロゲン化物もしくは硫酸塩をフラックスとし、フラックス／原料の重量比が０．１〜２．０となるように混合した混合物を７００〜１２００℃で焼成することにより得られる一般式ＡXＭY□ZＴｉ2-(Y+Z)Ｏ4（式中Ａ及びＭは互いに異なる１〜３価の金属、□はＴｉの欠陥部位を示す。Ｘは０＜Ｘ＜１．０を満たす正の実数であり、Ｙ及びＺはそれぞれ０＜Ｙ＋Ｚ＜１．０を満たす０または正の実数である。）で表される層状チタン酸塩が挙げられる。上記一般式におけるＡは、価数１〜３価の金属であり、好ましくは、Ｋ、Ｒｂ、及びＣｓから選ばれる少なくとも一種であり、Ｍは、金属Ａとは異なる価数１〜３価の金属であり、好ましくは、Ｌｉ、Ｍｇ、Ｚｎ、Ｃｕ、Ｆｅ、Ａｌ、Ｇａ、Ｍｎ、及びＮｉから選ばれる少なくとも一種である。具体的な例としては、
Ｋ0.80Ｌｉ0.27Ｔｉ1.73Ｏ4、
Ｒｂ0.75Ｔｉ1.75Ｌｉ0.25Ｏ4、
Ｃｓ0.70Ｌｉ0.23Ｔｉ1.77Ｏ4、
Ｃｅ0.70□0.18Ｔｉ1.83Ｏ4、
Ｃｅ0.70Ｍｇ0.35Ｔｉ1.65Ｏ4、
Ｋ0.8Ｍｇ0.4Ｔｉ1.6Ｏ4、
Ｋ0.8Ｎｉ0.4Ｔｉ1.6Ｏ4、
Ｋ0.8Ｚｎ0.4Ｔｉ1.6Ｏ4、
Ｋ0.8Ｃｕ0.4Ｔｉ1.6Ｏ4、
Ｋ0.8Ｆｅ0.8Ｔｉ1.2Ｏ4、
Ｋ0.8Ｍｎ0.8Ｔｉ1.2Ｏ4、
Ｋ0.76Ｌｉ0.22Ｍｇ0.05Ｔｉ1.73Ｏ4、
Ｋ0.67Ｌｉ0.2Ａｌ0.07Ｔｉ1.73Ｏ4等が挙げられる。
【００２０】
また、国際公開第０３／０３７７９７号公報に開示された方法に従い、Ｋ0.8Ｌ0.27Ｔｉ1.73Ｏ4を酸洗後、焼成して得られるＫ0.5〜0.7Ｌｉ0.27Ｔｉ1.73Ｏ3.85〜3.95が挙げられる。
【００２１】
層状チタン酸は、例えば、前記層状チタン酸塩を酸処理し、交換可能な金属カチオンを水素イオンまたはヒドロニウムイオンで置換することにより得られる。酸処理に使用する酸は、特に限定されるものではなく、塩酸、硫酸、硝酸、リン酸、ホウ酸などの鉱酸、あるいは有機酸でも良い。
【００２２】
ナノシート化層状チタン酸は、例えば、前記層状チタン酸に層間膨潤作用を有する有機塩基性化合物を作用させることにより得られる。層間膨潤作用を有する有機塩基性化合物としては、公知のものが適用でき、例えばアミン系、アンモニウム系、リン系等が列挙できる。より具体的には、ジステアリルジメチルアンモニウム、オクタデシルアミン、オクタデシルアミントリメチルアンモニウム、アルキルメチルビスヒドロキシエチルアンモニウム、１２−アミノドデカン酸、１，２−ジメチル−３−ヘキサデシルイミダゾリウム、ドデシルトリブチルフォスフォニウム、ヘキサデシルトリブチルフォスフォニウム、ドデシルトリフェニルフォスフォニウム、ジステアリルジメチルアンモニウム、アルキルメチルビス（ヒドロキシエチル）アンモニウムなどが例示できる。
【００２３】
層間膨潤作用のある有機塩基性化合物を作用させるためには、酸処理または温水処理後の層状チタン酸を水系媒体に分散させた懸濁液に、撹拌下、塩基性化合物または塩基性化合物を水系媒体で希釈したものを加えれば良い。あるいは塩基性化合物の水系溶液に、撹拌下、該層状チタン酸、またはその懸濁液を加えても良い。
【００２４】
水系媒体または水系溶液とは、水、水に可溶な溶媒、または水と水に可溶な溶媒との混合溶媒、あるいはその溶液を意味する。
【００２５】
水に可溶な溶媒としては、例えば、メチルアルコール、エチルアルコール、イソプロピルアルコールなどのアルコール類、アセトン等のケトン類、テトラヒドロフラン、ジオキサン等のエーテル類、アセトニトリル等のニトリル類、酢酸エチル、プロピレンカーボネート等のエステル類を挙げることができる。
【００２６】
塩基性化合物の添加量は、層状チタン酸塩のイオン交換容量の０．３〜１０当量、好ましくは０．５〜２当量とするのがよい。ここで、イオン交換容量とは、交換可能な金属カチオン量であり、例えば層状チタン酸塩が一般式ＡXＭY□ZＴｉ2-(Y+Z)Ｏ4で表される場合、Ａの価数をｍ、Ｍの価数をｎとするときのｍＸ＋ｎＹで表される値をいう。
【００２７】
本発明の高分子組成物において、ポリフェニレンサルファイド、ポリフェニレンエーテルおよび変性ポリフェニレンエーテルからなる群から選択される少なくとも１種の高分子化合物とリン片状チタン酸の混合方法は、高分子化合物やリン片状チタン酸の性状などに応じて適宜選択可能である。例えば、リン片状チタン酸を高分子化合物の原料モノマーやオリゴマーと溶媒中で混合し、重合してリン片状チタン酸の分散した高分子化合物を得る方法や、リン片状チタン酸を高分子と溶液中で混合し、リン片状チタン酸の分散した高分子化合物を得る方法や、リン片状チタン酸と高分子化合物とを溶融混練して、リン片状チタン酸の分散した高分子化合物を得る方法などが列挙できる。このとき、リン片状チタン酸が高分子化合物中に分散しやすいように溶融混練を複数回行っても良いし、事前に所望の組成比よりもリン片状チタン酸を高分子化合物に対して多く混ぜたマスターバッチを作製し、これと高分子化合物を溶融混練しても良い。またフィルム作製時にリン片状チタン酸と高分子を混合しても良い。本発明においては、溶融混練法でリン片状チタン酸と高分子化合物を混合することが、簡便かつ溶剤を使用せず環境負荷の低減の点からも好ましい。具体的には、プラストミルや二軸押出機などで前記高分子化合物の溶融状態で前記リン片状チタン酸を混合して目的の高分子組成物を得る方法などが例示できる。
【００２８】
使用するリン片状チタン酸は、ポリフェニレンサルファイド、ポリフェニレンエーテルおよび変性ポリフェニレンエーテルなどへの分散性、高分子電解質膜としての水素やメタノールなどの含水素液体の遮断性などに優れる、前記ナノシート化層状チタン酸であることが好ましい。
【００２９】
本発明の高分子フィルムは、固体高分子形燃料電池、直接液体形燃料電池、直接メタノール形燃料電池、に用いる高分子電解質膜の材料であって、上述した方法などで得られる高分子組成物を使用することが、リン片状チタン酸塩の分散性、高分子フィルムの機械的特性やハンドリング性などの諸物性、スルホン酸基などのプロトン伝導性置換基の導入のし易さ、高分子電解質膜としてのプロトン伝導性や水素やメタノールなどの含水素液体などの燃料遮断性、得られる高分子電解質膜の耐加水分解性や耐酸化性に代表される化学的安定性などが優れるため好ましい。本発明の高分子フィルムの製造方法としては、公知の方法が適用できる。例えば、インフレーション法、Ｔダイ法、カレンダー法、キャスト法、切削法、エマルション法、ホットプレス法、などが適用可能なものとして列挙できる。また、分子配向などを制御するため二軸延伸などの後処理を施したり、結晶化度を制御するための熱処理を施しても構わない。この中でもインフレーション法、Ｔダイ法、カレンダー法に代表される溶融押出法は生産性が高く好ましい。
【００３０】
本発明の高分子フィルムの厚さは、用途に応じて任意の厚さを選択することが可能である。フィルム内部まで均一にプロトン伝導性基、特にスルホン酸基を導入することや、得られる高分子電解質膜の内部抵抗を低減することを考慮した場合、原料フィルム厚みは薄い程良い。一方、燃料遮断性、酸化剤遮断性、およびハンドリング性などを考慮すると、フィルム厚みは薄すぎると好ましくない。これらを考慮すると、高分子フィルムの厚みは、１．２〜３５０μｍであるのが好ましい。前記フィルムの厚さが１．２μｍより薄いと、製造が困難であるとともに、加工時にシワになったり、破損が生じるなどハンドリング性がわるくなる傾向があり、３５０μｍをこえると、フィルム内部まで均一にスルホン化するのが困難になるとともに、得られた高分子電解質膜の内部抵抗も大きくなり、プロトン伝導度が低下する恐れがある。
【００３１】
本発明の高分子電解質膜は、固体高分子形燃料電池、直接液体形燃料電池、直接メタノール形燃料電池、に用いるものであって、前述の高分子組成物に加えて、プロトン伝導性置換基を有するものである。本発明に使用可能なプロトン伝導性置換基としては、スルホン酸基、リン酸基、カルボン酸基、フェノール性水酸基などが挙げられる。これらの中でも、置換基の導入の容易さや得られた高分子電解質膜のプロトン伝導度に代表される特性を考慮すると、スルホン酸基および／またはスルホン酸基を含む置換基であることが好ましい。
【００３２】
本発明においてスルホン酸基とは、下記式（１）で表わされるスルホン酸基や下記一般式（２）で表わされるスルホン酸基を含む置換基をいう。
【００３３】
【化１】
2006291065.tif 000002
［式中、Ｒはアルキレン、ハロゲン化アルキレン、アリーレン、ハロゲン化アリーレンからなる群から選択される少なくとも１種の結合単位からなる２価の有機基、またはエーテル結合を含んでいてもよい］
【００３４】
以下プロトン伝導性基の好ましい例としてのスルホン酸基の導入を例にして説明するが本発明はこれに限定されるものではない。
【００３５】
スルホン化剤としては、クロロスルホン酸、発煙硫酸、三酸化硫黄、三酸化硫黄−トリエチルフォスフェート、濃硫酸、トリメチルシリルクロロサルフェート、トリメチルベンゼンスルホン酸などの公知のスルホン化剤などが使用できる。工業的入手の容易さ、スルホン酸基の導入の容易さや得られる高分子電解質膜の特性を考慮すると、クロロスルホン酸、発煙硫酸、三酸化硫黄、濃硫酸からなる群から選択させる少なくとも１種であることことが好ましい。とくに本発明においては、スルホン酸基の導入の容易さや得られた膜の特性、工業的入手の容易さなどから、クロロスルホン酸を使用するのがより好ましい。
【００３６】
また、反応系を適正化することによって、フリーデル−クラフツ反応にしたがって、塩化アルミニウムなどの触媒存在下で、プロパンサルトンや１，４−ブタンサルトンなどの環状含硫黄化合物と炭化水素系高分子化合物中の芳香族単位を接触させて、スルホプロピル基やスルホブチル基などのスルホン酸基を含む置換基を導入する方法なども使用することができる。
【００３７】
さらに、本発明の高分子電解質膜は、前記高分子組成物からなる高分子フィルムと、スルホン化剤とを溶媒存在下で接触させて製造することが好ましい。前記溶媒としては例えば、ジクロロメタン、１，２−ジクロロエタン、クロロホルム、１−クロロプロパン、１−ブロモプロパン、１−ヨードプロパン、１−クロロブタン、２−クロロブタン、１−クロロ−２−メチルプロパン、１−ブロモブタン、２−ブロモブタン、１−ブロモ−２−メチルプロパン、１−ヨードブタン、２−ヨードブタン、１−ヨード−２−メチルプロパン、１−クロロペンタン、１−ブロモペンタン、１−ヨードペンタン、１−クロロヘキサン、１−ブロモヘキサン、１−ヨードヘキサン、クロロシクロヘキサン、ブロモシクロヘキサン、ヨードシクロヘキサンなどが列挙できる。本発明においては、炭素数２以下のハロゲン化物を使用するのと比較して、沸点が高く、揮発しにくいため、溶媒の揮発防止や揮発した溶媒の回収のためなどの付帯設備が必要とならず、付帯設備に係る製造コストを低減することが可能となることから、炭素数３以上のハロゲン化物を使用するのが好ましく、１−クロロプロパン、１−ブロモプロパン、１−ヨードプロパン、１−クロロブタン、２−クロロブタン、１−クロロ−２−メチルプロパン、１−ブロモブタン、２−ブロモブタン、１−ブロモ−２−メチルプロパン、１−ヨードブタン、２−ヨードブタン、１−ヨード−２−メチルプロパン、１−クロロペンタン、１−ブロモペンタン、１−ヨードペンタン、１−クロロヘキサン、１−ブロモヘキサン、１−ヨードヘキサン、クロロシクロヘキサン、ブロモシクロヘキサン、ヨードシクロヘキサンなどが例示できる。特に使用する溶媒の扱いやすさ、得られる高分子電解質膜の特性を考慮すると、１−クロロプロパン、１−ブロモプロパン、１−クロロブタン、２−クロロブタン、１−クロロ−２−メチルプロパン、１−ブロモブタン、２−ブロモブタン、１−ブロモ−２−メチルプロパン、１−クロロペンタン、１−ブロモペンタン、１−クロロヘキサン、１−ブロモヘキサン、クロロシクロヘキサンおよびブロモシクロヘキサンからなる群から選択される少なくとも１種であることが好ましい。更に工業的な入手のし易さから１−クロロプロパン、１−クロロブタン、２−クロロブタン、１−クロロ−２−メチルプロパン、１−クロロペンタン、１−クロロヘキサン、クロロシクロヘキサンから選択される少なくとも１種であることが好ましい。前記溶媒のなかでも、工業的入手の容易さや得られる高分子電解質膜の特性などの点から、１−クロロブタンが好ましい。
【００３８】
スルホン化剤の使用量としては、前記高分子化合物中の芳香族単位に対して、０．５〜３０当量、さらには０．５〜１５当量であるのが好ましい。スルホン化剤の使用量が、０．５当量よりも少ない場合には、スルホン酸基の導入量が少なくなったり、導入に要する時間が長くなるなどの傾向がある。一方、３０当量を超える場合には、高分子フィルムが化学的に劣化し、得られる高分子電解質膜の機械的強度が低下し、ハンドリングが困難となったり、スルホン酸基の導入量が多くなりすぎて、メタノール遮断性が低下するなど、かえって高分子電解質膜の実用的な特性が損なわれる傾向がある。
【００３９】
溶媒中のスルホン化剤の濃度は、スルホン酸基の目標とする導入量や反応条件（温度・時間）を勘案して適宜設定すればよい。具体的には、０．１〜１０重量％であることが好ましく、より好ましい範囲は、０．２〜５重量％である。０．１重量％より低いとスルホン化剤と高分子化合物中の芳香族単位とが接触しにくくなり、所望のスルホン酸基が導入できなかったり、導入するのに時間がかかりすぎたりする傾向がある。一方、１０重量％をこえるとスルホン酸基の導入が不均一となったり、得られた高分子電解質膜の機械的特性が損なわれる傾向がある。
【００４０】
また、接触させる際の反応温度、反応時間についてはとくに限定はないが、０〜１００℃、さらには１０〜３０℃、０．５時間以上、さらには２〜１００時間の範囲で設定するのが好ましい。反応温度が、０℃より低い場合は、設備上冷却等の措置が必要になるとともに、反応に必要以上の時間がかかる傾向があり、１００℃をこえると反応が過度に進行したり、副反応を生じたりして、膜の特性を低下させる傾向がある。また、反応時間が、０．５時間より短い場合は、スルホン化剤と高分子化合物中の芳香族単位との接触が不充分となり、所望のスルホン酸基が導入しにくくなる傾向があり、反応時間が１００時間をこえる場合は、生産性が著しく低下する傾向を示すとともに、膜特性の大きな向上は期待できなくなる傾向がある。実際には、使用するスルホン化剤や溶媒などの反応系、目標とする生産量などを考慮して、所望の特性を有する高分子電解質膜を効率的に製造することができるように設定すればよい。
【００４１】
本発明の高分子電解質膜の製造方法は、上記のスルホン酸基の導入工程の後、未反応のスルホン化剤や溶媒の除去を行うため、水洗することが好ましい。このとき、スルホン酸基の導入工程後の高分子電解質膜を回収することなく、連続的に水洗を行い、適切な条件で乾燥を実施し、高分子電解質膜を得ることが好ましい。また、水洗の代わりに、水酸化ナトリウム水溶液などで中和洗浄した後、酸処理を行って、高分子電解質膜を得ても良い。
【００４２】
また、本発明の製造方法により製造される高分子電解質膜を製造する際に、その高分子膜に、可塑剤、酸化防止剤、帯電防止剤、抗菌剤、滑剤、表面活性剤、各種有機フィラーなどの添加剤を適量含有させてもよい。
【００４３】
本発明の高分子電解質膜のイオン交換容量は、好ましくは０．３ミリ当量／ｇ以上であり、より好ましくは０．５ミリ当量／ｇ以上であり、さらに好ましくは１．０ミリ当量／ｇ以上である。イオン交換容量が、０．３ミリ当量／ｇよりも低い場合には、所望のプロトン伝導度を発現しない恐れがあり、好ましくない。
【００４４】
本発明の高分子電解質膜の、室温におけるプロトン伝導度は、好ましくは１．０×１０-3Ｓ／ｃｍ以上であり、より好ましくは１．０×１０-2Ｓ／ｃｍ以上である。プロトン伝導度が１．０×１０-3Ｓ／ｃｍよりも低い場合には、本発明の高分子電解質膜を固体高分子形燃料電池や直接メタノール形燃料電池の電解質膜として使用した場合に、充分な発電特性を示さない恐れがある。
【００４５】
本発明の高分子電解質膜の厚みは、用途に応じて任意の厚みが選択可能である。膜の内部抵抗を低減することを考慮した場合、実用的な機械的強度を有する範囲で、固体高分子形燃料電池の電解質膜に使用する場合には、燃料および酸化剤の遮断性を有する範囲で、それぞれ薄いほどよい。電解質膜としての特性は、イオン交換容量やプロトン伝導度が同等であれば、厚みが薄くなるほど、膜としての抵抗値が低くなる。したがって、膜の厚みは、好ましくは５〜２００μｍであり、より好ましくは２０〜１５０μｍである。この厚みが、５μｍより薄い場合は、使用時にピンホールの発生や膜割れが生じやすくなる傾向がある。また、固体高分子形燃料電池の電解質膜として使用した場合に、燃料や酸化剤の遮断性が不充分となり、性能低下の要因となる傾向がある。さらに直接メタノール形燃料電池の電解質膜として使用した場合には、メタノール遮断性が不充分となり、メタノール透過による性能低下の要因となる傾向がある。一方、２００μｍを超える場合は、高分子電解質膜の抵抗が大きくなり、性能低下の要因となる傾向がある。
【００４６】
本発明の製造方法で得られるスルホン化高分子膜は、プロトン伝導性、化学的・熱的安定性、機械的特性を備えており、固体高分子形燃料電池やメタノールなどのアルコール類を使用する直接アルコール形燃料電池に使用可能な燃料電池用膜として好ましい。実際に、燃料電池用膜として使用する場合には、ナフィオンに代表されるパーフルオロカーボンスルホン酸膜で適用されている公知の方法で、触媒や電極を膜上に接合し、これらと燃料および酸化剤の供給路、集電体から燃料電池セルが構成することができる。また、必要な出力を得るため、セルを複数枚配置して、スタックを構成し、使用することもできる。燃料としては、純水素、メタノール・天然ガス・ガソリンなどの改質水素ガス、メタノールなどのアルコール類、ジメチルエーテルなどが使用可能である。
【実施例】
【００４７】
以下、実施例により本発明をさらに具体的に説明するが、本発明はこれらの実施例によって何ら限定されるものではなく、その要旨を変更しない範囲において適宜変更可能である。
【００４８】
（実施例１）
（ナノシート化層状チタン酸Ａの調製）
炭酸カリウム２７．６４ｇ、炭酸リチウム４．９１ｇ、二酸化チタン６９．２３ｇ及び塩化カリウム７４．５６ｇを乾式で粉砕混合した原料を１１００℃にて４時間焼成した。焼成後の試料を１０ｋｇの純水に浸して２０時間撹拌後に分離、水洗したものを１１０℃で乾燥した。得られた白色粉末は、層状チタン酸塩Ｋ0.8Ｌｉ0.27Ｔｉ1.73Ｏ4であり、平均長径４４μｍであった。
【００４９】
この層状チタン酸塩６５ｇを脱イオン水１ｋｇに分散し、３５％塩酸２８ｇを添加した。１．５時間攪拌した後、分離、水洗して、ＫイオンとＬｉイオンを水素イオンまたはヒドロニウムイオンに交換した層状チタン酸とした。Ｋイオンの交換率７２当量％、Ｌｉイオンの交換率９９当量％以上であった。ＸＲＤ分析により、層間距離は９．２Åであった。
【００５０】
この層状チタン酸５０ｇをさらに脱イオン水４ｋｇに分散し、８０℃に加熱撹拌しながら、ドデシルトリフェニルホスホニウム・ブロマイド１３０ｇを脱イオン水５００ｇに溶解させたものを添加した。一時間加熱撹拌を続けた後、濾過して取り出した。８０℃の脱イオン水で十分洗浄した後、空気中４０℃で乾燥した。さらに、減圧下に１６０℃で１２時間乾燥し、平均長径４２μｍのナノシート化層状チタン酸を得た。ＸＲＤ分析により層間距離は２３．７Åであり、ドデシルトリフェニルホスホニウムが層間挿入されていることを確認した。ＴＧ／ＤＴＡでの熱分解減量により、有機分は３４．７ｗｔ％であった。
【００５１】
（高分子組成物の調製）
ポリフェニレンサルファイド樹脂（大日本インキ化学工業社製：ＭＬ３２０ｐ）９７重量部と上記方法で得られたナノシート化層状チタン酸Ａ  ３重量部を混合し、二軸押出機にて２９０℃で溶融押出し、高分子組成物のペレット（灰分１．５重量％）を得た。
【００５２】
（高分子フィルムの作製）
上記方法で得られた高分子組成物のペレットを、Ｔダイ法によって２９０℃で溶融押出成形し、高分子フィルムを作製した。
【００５３】
（高分子電解質膜の調製）
ガラス容器に、１−クロロブタン１４７ｇ、クロロスルホン酸１．４７ｇを秤量し、クロロスルホン酸溶液を調製した。この溶液に上記方法で作製した高分子フィルム０．３４ｇを浸漬し、室温で２０時間、放置した（クロロスルホン酸添加量は、ポリフェニレンサルファイドの芳香族単位に対して４当量）。室温で２０時間放置後に、高分子フィルムを回収し、イオン交換水で中性になるまで洗浄した。
【００５４】
洗浄後の高分子フィルムを２３℃に調温した恒温恒湿器内で、相対湿度９８％、８０％、６０％および５０％の湿度調節下で、それぞれ３０分間放置してフィルムを乾燥し、高分子電解質膜（厚み：９０μｍ）を調製した。
【００５５】
この高分子電解質膜の各種特性を下記方法で測定した。結果を表１に示す。
【００５６】
【表１】
2006291065.tif 000003
【００５７】
（イオン交換容量の測定方法）
高分子電解質膜（約１０ｍｍ×４０ｍｍ、厚み：任意）を塩化ナトリウム飽和水溶液に浸漬し、ウォーターバス中で６０℃、３時間反応させる。室温まで冷却した後、サンプルをイオン交換水で充分に洗浄し、フェノールフタレイン溶液を指示薬として、０．０１Ｎの水酸化ナトリウム水溶液で滴定し、イオン交換容量を算出した。
【００５８】
（プロトン伝導度）
イオン交換水中に保管した高分子電解質膜（１０ｍｍ×４０ｍｍ）を取り出し、試験体表面の水をろ紙で拭き取った。電極間距離３０ｍｍとなるよう、試験体表面に電極を設置し、２極非密閉系のテフロン（登録商標）製に装着した。２５℃で電圧０．２Ｖの条件で、交流インピーダンス法（周波数：４２Ｈｚ〜５ＭＨｚ）により、膜表面の電極間の抵抗を測定し、プロトン伝導度を算出した。
【００５９】
（メタノール透過係数）
ビードレックス社製膜透過実験装置を使用して、イオン交換水と６４重量％メタノール水溶液を高分子電解質膜で隔離して設置した。所定時間経過後にイオン交換水側に透過したメタノール量をガスクロマトグラフで定量した。これからメタノール透過速度を下記式（３）で算出し膜のメタノール透過係数を求めた。
【００６０】
【数１】
2006291065.tif 000004
【００６１】
（実施例２）
（ナノシート化層状チタン酸Ｂの調製）
炭酸カリウム２７．６４ｇ、炭酸リチウム４．９１ｇ、二酸化チタン６９．２３ｇを乾式で粉砕混合した原料を１０５０℃にて４時間焼成した。焼成後の試料を１０ｋｇの純水に浸して２０時間撹拌後に分離、水洗したものを１１０℃で乾燥した。得られた層状チタン酸塩の１０．９％水スラリー７９．２Ｌを調整し、１０％硫酸水溶液４．７ｋｇを加えて２時間攪拌し、スラリーのｐＨを７．０に調整した。分離、水洗したものを１１０℃で乾燥した後、６００℃で１２時間焼成した。得られた白色粉末は、層状チタン酸塩Ｋ0.6Ｌｉ0.27Ｔｉ1.73Ｏ3.9であり、平均長径２８μｍであった。
【００６２】
この層状チタン酸塩を用いて、有機塩基性化合物をオクタデシルジメチルベンジルアンモニウム・クロライドに変更する以外は実施例１と同様の方法で処理を行い、平均長径２７μｍのナノシート化層状チタン酸を得た。ＸＲＤ分析により層間距離は２４．７Åであり、オクタデシルジメチルベンジルアンモニウムが層間挿入されていることを確認した。ＴＧ／ＤＴＡでの熱分解減量により、有機分は４１．５ｗｔ％であった。
【００６３】
（高分子組成物の調製）
ポリフェニレンサルファイド樹脂（大日本インキ化学工業社製：ＭＬ３２０ｐ）９３重量部と上記方法で得られたナノシート化層状チタン酸Ｂ  ７重量部を混合し、二軸押出機にて２９０℃で溶融押出し、高分子組成物のペレット（灰分３．０重量％）を得た。
【００６４】
（高分子フィルムの作製）
上記方法で得られた高分子組成物のペレットを、Ｔダイ法によって２９０℃で溶融押出成形し、高分子フィルムを作製した。
【００６５】
（高分子電解質膜の調製）
ガラス容器に、１−クロロブタン１２９ｇ、クロロスルホン酸１．２９ｇを秤量し、クロロスルホン酸溶液を調製した。この溶液に上記方法で作製した高分子フィルム０．３０ｇを浸漬し、室温で２０時間、放置した（クロロスルホン酸添加量は、ポリフェニレンサルファイドの芳香族単位に対して４当量）。室温で２０時間放置後に、高分子フィルムを回収し、イオン交換水で中性になるまで洗浄した。
【００６６】
洗浄後の高分子フィルムを２３℃に調温した恒温恒湿器内で、相対湿度９８％、８０％、６０％および５０％の湿度調節下で、それぞれ３０分間放置してフィルムを乾燥し、高分子電解質膜（厚み：８９μｍ）を調製した。
【００６７】
この高分子電解質膜の各種特性を実施例１と同様にして測定した。結果を表１に示す。
【００６８】
（比較例１）
高分子電解質膜として、デュポン社のナフィオン１１５（登録商標）を使用した。
【００６９】
この高分子電解質膜の各種特性を実施例１と同様にして測定した。結果を表１に示す。
【００７０】
（比較例２）
（高分子フィルムの作製）
ナノシート化層状チタン酸を使用せずに、ポリフェニレンサルファイド樹脂（大日本インキ化学工業社製：ＭＬ３２０ｐ）のみを使用した以外は、実施例１と同様にして高分子フィルムを作製した。
【００７１】
（高分子電解質膜の調製）
ガラス容器に、１−クロロブタン１３３ｇ、クロロスルホン酸１．６６ｇを秤量し、クロロスルホン酸溶液を調製した。この溶液に上記方法で作製した高分子フィルム０．３１ｇを浸漬し、室温で２０時間、放置した（クロロスルホン酸添加量は、ポリフェニレンサルファイドの芳香族単位に対して５当量）。室温で２０時間放置後に、高分子フィルムを回収し、イオン交換水で中性になるまで洗浄した。
【００７２】
洗浄後の高分子フィルムを２３℃に調温した恒温恒湿器内で、相対湿度９８％、８０％、６０％および５０％の湿度調節下で、それぞれ３０分間放置してフィルムを乾燥し、高分子電解質膜（厚み：１０１μｍ）を調製した。
【００７３】
この高分子電解質膜の各種特性を実施例１と同様にして測定した。結果を表１に示す。
【００７４】
実施例１、２と比較例１の比較から、本発明の高分子電解質膜は燃料電池用の高分子電解質膜として公知であるデュポン社製ナフィオン（登録商標）と同等以上のプロトン伝導度を有し、燃料電池用の高分子電解質膜として有用であることが示された。
【００７５】
また、実施例１、２と比較例１、２の比較から、本発明の高分子電解質膜はメタノール透過係数が低く、メタノール遮断性に優れることが明らかとなり、直接液体形燃料電池や直接メタノール形燃料電池の高分子電解質膜として有用であることが示された。